(57)【要約】【課題】金属と樹脂の溶融接合において、薬剤等を用いることなく、高い接合力を有する複合成形体を提供することを目的とするものである。【解決手段】熱可塑性エラストマー樹脂組成物（Ｘ）と金属（Ｙ）からなる複合成形体の製造方法であって、熱可塑性エラストマー樹脂組成物（Ｘ）は、結晶性芳香族ポリエステル単位からなるハードセグメント（ａ１）と、脂肪族ポリエーテル単位および／または脂肪族ポリエステル単位からなるソフトセグメント（ａ２）とを主たる構成成分とし融点が２１０℃未満のポリエステルブロック共重合体（Ａ）６６〜９９．９８重量％と、ポリビニルブチラール樹脂（Ｂ）０〜３０重量％と、シランカップリング剤（Ｃ）０．０１〜５．０重量％と、酸化防止剤（Ｄ）０．０１〜５．０重量％とを配合してなり、８０℃以上の水中に５分以上浸漬させた金属（Ｙ）に対して、熱可塑性エラストマー樹脂組成物（Ｘ）を加熱溶融させて接合させることを特徴とする複合成形体の製造方法。【選択図】なし【特許請求の範囲】
【請求項１】
熱可塑性エラストマー樹脂組成物（Ｘ）と金属（Ｙ）からなる複合成形体の製造方法であって、熱可塑性エラストマー樹脂組成物（Ｘ）は、結晶性芳香族ポリエステル単位からなるハードセグメント（ａ１）と、脂肪族ポリエーテル単位および／または脂肪族ポリエステル単位からなるソフトセグメント（ａ２）とを主たる構成成分とし融点が２１０℃未満のポリエステルブロック共重合体（Ａ）６６〜９９．９８重量％と、ポリビニルブチラール樹脂（Ｂ）０〜３０重量％と、シランカップリング剤（Ｃ）０．０１〜５．０重量％と、酸化防止剤（Ｄ）０．０１〜５．０重量％とを配合してなり、８０℃以上の水中に５分以上浸漬させた金属（Ｙ）に対して、熱可塑性エラストマー樹脂組成物（Ｘ）を加熱溶融させて接合させることを特徴とする複合成形体の製造方法。
【請求項２】
ポリビニルブチラール樹脂（Ｂ）を１〜３０重量％含む請求項１記載の複合成形体の製造方法。
【請求項３】
金属（Ｙ）が鉄、鋼、鉛、アルミニウム、銅、真鍮、青銅、ニッケル、亜鉛、マグネシウム、チタン、クロム又はそれらの合金からなる請求項１または２に記載の複合成形体の製造方法。
【請求項４】
金属がアルミニウム、鉄、チタン、クロム又はそれらの合金からなる請求項３に記載の複合成形体の製造方法。
【請求項５】
接合面の金属表面の炭素原子比率が１０％以下である請求項１〜４のいずれかに記載の複合成形体の製造方法
【請求項６】
接合面の金属表面の酸素原子比率が５０％以上である請求項１〜５のいずれかに記載の複合成形体の製造方法。
【請求項７】
熱可塑性エラストマー樹脂組成物（Ｘ）と金属（Ｙ）からなる複合成形体であって、熱可塑性エラストマー樹脂組成物（Ｘ）は、結晶性芳香族ポリエステル単位からなるハードセグメント（ａ１）と、脂肪族ポリエーテル単位および／または脂肪族ポリエステル単位からなるソフトセグメント（ａ２）とを主たる構成成分とし融点が２１０℃未満のポリエステルブロック共重合体（Ａ）６６〜９９．９８重量％と、ポリビニルブチラール樹脂（Ｂ）０〜３０重量％と、ポリビニルブチラール樹脂（Ｂ）１〜３０重量％と、シランカップリング剤（Ｃ）およびその誘導体０．０１〜５．０重量％と酸化防止剤（Ｄ）０．０１〜５．０重量％とを配合してなり、熱可塑性エラストマー樹脂組成物（Ｘ）と金属（Ｙ）の接合強度が１０ＭＰａ以上である複合成形体。
【発明の詳細な説明】
【技術分野】
【０００１】
本発明は、複合成形体の製造方法および複合成形体に関するものである。
【背景技術】
【０００２】
金属と樹脂からなる複合成形体は、種々の用途に用いられている。しかしながら、金属と樹脂という異種材料の接合においては、接合強度を高めることが求められている。例えば、樹脂と金属の複合成形体を得る方法としては、金属部品にアミン化合物等で表面処理を施した部品に射出成形により樹脂を接合する方法（例えば、特許文献１参照）が提案されているが、金属部品に特定の表面処理を施すことで作業が煩雑になること、薬液を使用するため作業者の安全性、環境負荷の懸念があった。
などの課題があった。
【０００３】
一方で、薬液を使用せずにエラストマーと金属の接合が提案されている。例えば、レーザーを利用してエラストマーを溶融させて金属と接合する方法（例えば、特許文献２および３参照）、更に接合強度改善のため、分子末端部を変性したエラストマーを使用する方法（例えば、特許文献４参照）、が提案されている。しかし、この方法では、エラストマーの母材強度が比較的小さく、接合強度に改善の余地があった。
【０００４】
上記課題を受け、エラストマーの中でも比較的母材強度の高いポリエステルエラストマーを用いて溶着接合させる方法（特許文献５参照）が提案された。
【０００５】
また、金属―樹脂の接合力は、接合前の金属表面状態の影響を受けるため、その洗浄方法も重要である。例えば、有機溶剤や酸で金属表面の汚れを除去する方法が例示される（特許文献６参照）。
【先行技術文献】
【特許文献】
【０００６】
【特許文献１】特開２００８−１７３９６７号公報（第１〜２頁）
【特許文献２】特開２００８−７５８４号公報（第１〜２頁）
【特許文献３】特開２００８−１７３９６７号公報（第１〜２頁）
【特許文献４】特開２００９−１５５４０２号公報（第１〜３頁）
【特許文献５】特許第５６１０３９２号
【特許文献６】特開平８−２５４０９号公報（第５頁）
【発明の概要】
【発明が解決しようとする課題】
【０００７】
しかしながら、特許文献５の接合方法においても、接合強度が十分でない場合があり、接合強度の改善が課題であった。また、特許文献６の洗浄方法においても、有機溶剤の種類によっては金属表面の汚れを除去しきれないこと、酸による洗浄は、金属を溶解させてしまうことなどの問題があった。
【０００８】
本発明は、上記従来技術の問題点を解決するために検討した結果達成されたものであり、金属と樹脂の溶融接合において、薬剤等を用いることなく、高い接合力を有する複合成形体を提供することを目的とするものである。
【課題を解決するための手段】
【０００９】
すなわち本発明は、熱可塑性エラストマー樹脂組成物（Ｘ）と金属（Ｙ）からなる複合成形体の製造方法であって、熱可塑性エラストマー樹脂組成物（Ｘ）は、結晶性芳香族ポリエステル単位からなるハードセグメント（ａ１）と、脂肪族ポリエーテル単位および／または脂肪族ポリエステル単位からなるソフトセグメント（ａ２）とを主たる構成成分とし融点が２１０℃未満のポリエステルブロック共重合体（Ａ）６６〜９９．９８重量％と、ポリビニルブチラール樹脂（Ｂ）０〜３０重量％と、シランカップリング剤（Ｃ）０．０１〜５．０重量％と、酸化防止剤（Ｄ）０．０１〜５．０重量％とを配合してなり、８０℃以上の水中に５分以上浸漬させた金属（Ｙ）に対して、熱可塑性エラストマー樹脂組成物（Ｘ）を加熱溶融させて接合させることを特徴とする複合成形体の製造方法である。
【００１０】
また本発明は、熱可塑性エラストマー樹脂組成物（Ｘ）と金属（Ｙ）からなる複合成形体であって、熱可塑性エラストマー樹脂組成物（Ｘ）は、結晶性芳香族ポリエステル単位からなるハードセグメント（ａ１）と、脂肪族ポリエーテル単位および／または脂肪族ポリエステル単位からなるソフトセグメント（ａ２）とを主たる構成成分とし融点が２１０℃未満のポリエステルブロック共重合体（Ａ）６６〜９９．９８重量％と、ポリビニルブチラール樹脂（Ｂ）０〜３０重量％と、シランカップリング剤（Ｃ）およびその誘導体０．０１〜５．０重量％と酸化防止剤（Ｄ）０．０１〜５．０重量％とを配合してなり、熱可塑性エラストマー樹脂組成物（Ｘ）と金属（Ｙ）の接合強度が１０ＭＰａ以上である複合成形体である。
【発明の効果】
【００１１】
本発明によれば、以下に説明するとおり、樹脂と金属の接合において、薬剤等を用いることなく、高い接合力を有する複合成形体を得ることができる。
【発明を実施するための形態】
【００１２】
以下、本発明を詳細に説明する。
【００１３】
［熱可塑性エラストマー樹脂組成物（Ｘ）］
本発明の熱可塑性エラストマー樹脂組成物（Ｘ）に用いられるポリエステルブロック共重合体（Ａ）とは、主として結晶性芳香族ポリエステル単位からなるハードセグメント（ａ１）と、主として脂肪族ポリエーテル単位および／または脂肪族ポリエステル単位からなるソフトセグメント（ａ２）とを主たる構成成分とするポリエステルブロック共重合体であり、ハードセグメント（ａ１）は、主として芳香族ジカルボン酸またはそのエステル形成性誘導体と、ジオールまたはそのエステル形成性誘導体から形成されるポリエステルである。
【００１４】
前記芳香族ジカルボン酸の具体例としては、テレフタル酸、イソフタル酸、フタル酸、ナフタレン−２，６−ジカルボン酸、ナフタレン−２，７−ジカルボン酸、アントラセンジカルボン酸、ジフェニル−４，４' −ジカルボン酸、ジフェノキシエタンジカルボン酸、４，４' −ジフェニルエーテルジカルボン酸、５−スルホイソフタル酸、および３−スルホイソフタル酸ナトリウムなどが挙げられる。本発明においては、前記芳香族ジカルボン酸を主として用いるが、この芳香族ジカルボン酸の一部を、１，４−シクロヘキサンジカルボン酸、シクロペンタンジカルボン酸、４，４' −ジシクロヘキシルジカルボン酸などの脂環族ジカルボン酸や、アジピン酸、コハク酸、シュウ酸、セバシン酸、ドデカンジオン酸、およびダイマー酸などの脂肪族ジカルボン酸に置換してもよい。さらに、ジカルボン酸のエステル形成性誘導体、たとえば低級アルキルエステル、アリールエステル、炭酸エステル、および酸ハロゲン化物などももちろん同等に用い得る。
【００１５】
本発明においては、上記酸成分を２種以上使用することが好ましく、例えばテレフタル酸とイソフタル酸、テレフタル酸とドデカンジオン酸、テレフタル酸とダイマー酸などの組み合わせが挙げられる。酸成分を２種以上使用することでハードセグメントの結晶化度を下げることができ、柔軟性を付与することも可能で、かつ他の熱可塑性樹脂との熱接着性も向上する。
【００１６】
次に、前記ジオールの具体例としては、分子量４００以下のジオール、例えば１，４−ブタンジオール、エチレングリコール、トリメチレングリコール、ペンタメチレングリコール、ヘキサメチレングリコール、ネオペンチルグリコール、デカメチレングリコールなどの脂肪族ジオール、１，１−シクロヘキサンジメタノール、１，４−ジシクロヘキサンジメタノール、トリシクロデカンジメタノールなどの脂環族ジオール、およびキシリレングリコール、ビス（ｐ−ヒドロキシ）ジフェニル、ビス（ｐ−ヒドロキシ）ジフェニルプロパン、２，２' −ビス［４−（２−ヒドロキシエトキシ）フェニル］プロパン、ビス［４−（２−ヒドロキシエトキシ）フェニル］スルホン、１，１−ビス［４−（２−ヒドロキシエトキシ）フェニル］シクロヘキサン、４，４' −ジヒドロキシ−ｐ−ターフェニル、および４，４' −ジヒドロキシ−ｐ−クオーターフェニルなどの芳香族ジオールが好ましく、かかるジオールは、エステル形成性誘導体、例えばアセチル体、アルカリ金属塩などの形でも用い得る。これらのジカルボン酸、その誘導体、ジオール成分およびその誘導体は、２種以上併用してもよい。
【００１７】
かかるハードセグメント（ａ１）の好ましい例は、テレフタル酸および／またはジメチルテレフタレートと１，４−ブタンジオールから誘導されるポリブチレンテレフタレート単位と、イソフタル酸および／またはジメチルイソフタレートと１，４−ブタンジオールから誘導されるポリブチレンイソフタレート単位からなるもの、およびその両者の共重合体が好ましく用いられ、特に好ましくはテレフタル酸および／またはジメチルテレフタレートとイソフタル酸および／またはジメチルイソフタレートと１，４−ブタンジオールから誘導されるポリブチレンテレフタレート／イソフタレート単位からなるものが使用される。
【００１８】
本発明に用いられるポリエステルブロック共重合体（Ａ）のソフトセグメント（ａ２）は、脂肪族ポリエーテル及び／又は脂肪族ポリエステル である。脂肪族ポリエーテルとしては、ポリ（エチレンオキシド）グリコール、ポリ（プロピレンオキシド）グリコール、ポリ（テトラメチレンオキシド）グリコール、ポリ（ヘキサメチレンオキシド）グリコール、エチレンオキシドとプロピレンオキシドの共重合体、ポリ（プロピレンオキシド）グリコールのエチレンオキシド付加重合体、エチレンオキシドとテトラヒドロフランの共重合体グリコールなどが挙げられる。また、脂肪族ポリエステル としては、ポリ（ε−カプロラクトン）、ポリエナントラクトン、ポリカプリロラクトン、ポリブチレンアジペート、ポリエチレンアジペートなどが挙げられる。これらの脂肪族ポリエーテル及び／又は脂肪族ポリエステル のなかで得られるポリエステルブロック共重合体の弾性特性からは、ポリ（テトラメチレンオキシド）グリコール、ポリ（プロピレンオキシド）グリコールのエチレンオキシド付加物、エチレンオキシドとテトラヒドロフランの共重合体グリコール、ポリ（ε−カプロラクトン）、ポリブチレンアジペート、及びポリエチレンアジペートなどの使用が好ましく、これらの中でも特にポリ（テトラメチレンオキシド）グリコール、ポリ（プロピレンオキシド）グリコールのエチレンオキシド付加物、及びエチレンオキシドとテトラヒドロフランの共重合体グリコールの使用が好ましい。また、これらのソフトセグメントの数平均分子量としては共重合された状態において３００〜６０００程度であることが好ましい。
【００１９】
本発明に用いられるポリエステルブロック共重合体（Ａ）のソフトセグメント（ａ２）の共重合量は、通常、２０〜９５重量％、好ましくは２５〜９０重量％であり、このように（ａ１）と（ａ２）の共重合比を設定することができる。
【００２０】
本発明に用いられるポリエステルブロック共重合体（Ａ）は、公知の方法で製造することができる。その具体例としては、例えば、ジカルボン酸の低級アルコールジエステル、過剰量の低分子量グリコールおよび低融点重合体セグメント成分を触媒の存在下エステル交換反応せしめ、得られる反応生成物を重縮合する方法、およびジカルボン酸と過剰量のグリコールおよび低融点重合体セグメント成分を触媒の存在下エステル化反応せしめ、得られる反応生成物を重縮合する方法などのいずれの方法をとってもよい。
【００２１】
本発明のポリエステルブロック共重合体（Ａ）の配合量は６６重量％〜９９．９８重量％、特に好ましくは７６〜９７重量％であり、６６重量％未満では得られる熱可塑性エラストマー樹脂組成物（Ｘ）の機械特性が低く成形加工性が劣り、９９．９８重量％を越えると接合強度が低下するため好ましくない。
【００２２】
本発明に用いられるポリビニルブチラール樹脂（Ｂ）としては、特に制限するものはなく市販品を使用することでき、例えば、積水化学工業（株）製エスフレックスＢＬ−１、ＢＬ−２、ＢＸ−Ｌ、ＢＭ−Ｓ、ＫＳ−３等、電気化学工業（株）製デンカブチラール３０００−１、３０００−２、３０００−４、４０００−２等があり、これらに限定されるものではない。
【００２３】
本発明の熱可塑性エラストマー樹脂組成物（Ｘ）には、更なる接合強度改善のため、ポリビニルブチラール樹脂（Ｂ）が含まれていても良い。本発明のポリビニルブチラール樹脂の配合量は０〜３０重量％であるが、１〜３０重量％が好ましい。１重量％以上にすることで接合強度改善効果が高まる。特に好ましくは３〜２０重量％である。３０重量％を超えると、得られる熱可塑性エラストマー樹脂組成物（Ｘ）の機械強度が低く、成型加工性にも劣るため好ましくない。
【００２４】
本発明に用いられるシランカップリング剤（Ｃ）としては、特に制限するものはないが、好ましくは１分子中にアミノ基、エポキシ基、ビニル基、アリル基、メタクリル基、スルフィド基等を有するもので、中でもエポキシ基を有するシランカップリング剤が好適に使用される。シランカップリング剤の具体例としては、３−アミノプロピルトリメトキシシラン、３−アミノプロキルエトキシシラン、３−（２−アミノエチル）アミノプロピルトリメトキシシラン、３−（２−アミノエチル）アミノプロピルメチルジメトシシラン、３−フェニルアミノプロピルトリメトキシシラン、３−グリシドキシプロピルトリメトキシシラン、３−グリシドキシプロピルメチルジメトキシシラン、３−グリシドキシプロピルトリエトキシシラン、３−グリシドキシプロピルメチルジエトキシシラン、２−（３，４−エポキシシクロヘキシル）エチルトリメトキシシラン、ビス（３−（トリエトキシシリル）プロピル）ジスルフィド、ビス（３−（トリエトキシシリル）プロピル）テトラスルフィド、ビニルトリアセトキシシラン、ビニルトリメトキシシラン、ビニルトリエトキシシラン、アクリイルトリメトキシシラン、３−メタクリロキシプロピルトリメトキシシラン、３−メタクリロキシプロピルメチルジメトキシシラン、３−メルカプトプロピルトリメトキシシラン、３−メルカプトプロピルメチルジメトキシシラン等があり、好ましくはエポキシ基含有化合物であり、これらは１種単独または２種以上併用して使用することができる。
【００２５】
本発明のシランカップリング剤（Ｃ）の配合量は、０．０１〜５．０重量％、好ましくは０．０５〜３．０重量％、さらに好ましくは０．１〜１．５重量％である。シランカップリング剤の配合量が０．０１重量％未満では接合強度が低く、また５．０重量％を超えると、ブルーミングを生じたり熱安定性が低下したりするため好ましくない。
【００２６】
本発明に用いられる酸化防止剤（Ｄ）としては、芳香族アミン系酸化防止剤、ヒンダードフェノール系酸化防止剤、イオウ系酸化防止剤、リン系酸化防止剤からなる群より選ばれた１種、または２種以上が挙げられ、中でも芳香族アミン系酸化防止剤が好適に使用される。
【００２７】
芳香族アミン系酸化防止剤の具体例としては、フェニルナフチルアミン、４，４’−ジメトキシジフェニルアミン、４，４’−ビス（α，α−ジメチルベンジル）ジフェニルアミン、および４−イソプロポキシジフェニルアミンなどが挙げられるが、これらの中でもジフェニルアミン系化合物の使用が好ましい。
【００２８】
ヒンダードフェノール系酸化防止剤の具体例としては、２，４−ジメチル−６−ｔ−ブチルフェノール、２，６−ジ−ｔ−ブチルフェノール、２，６−ジ−ｔ−ブチル−ｐ−クレゾール、ヒドロキシメチル−２，６−ジ−ｔ−ブチルフェノール、２，６−ジ−ｔ−α−ジメチルアミノ−ｐ−クレゾール、２，５−ジ−ｔ−ブチル−４−エチルフェノール、４，４’−ビス（２，６−ジ−ｔ−ブチルフェノール）、２，２’−メチレン−ビス−４−メチル−６−ｔ−ブチルフェノール、２，２’−メチレン−ビス（４−エチル−６−ｔ−ブチルフェノール）、４，４’−メチレン−ビス（６−ｔ−ブチル−ｏ−クレゾール）、４，４’−メチレン−ビス（２，６−ジ−ｔ−ブチルフェノール）、２，２’−メチレン−ビス（４−メチル−６−シクロヘキシルフェノール）、４，４’−ブチリデン−ビス（３−メチル−６−ｔ−ブチルフェノール）、４，４’−チオビス（６−ｔ−ブチル−３−メチルフェノール）、ビス（３−メチル−４−ヒドロキシ−５−ｔ−ブチルベンジル）スルフィド、４，４’−チオビス（６−ｔ−ブチル−ｏ−クレゾール）、２，２’−チオビス（４−メチル−６−ｔ−ブチルフェノール）、２，６−ビス（２’−ヒドロキシ−３’−ｔ−ブチル−５’−メチルベンジル）−４−メチルフェノール、３，５−ジ−ｔ−ブチル−４−ヒドロキシベンゼンスルホン酸のジエチルエステル、２，２’−ジヒドロキシ−３，３’−ジ（α−メチルシクロヘキシル）−５，５’−ジメチル−ジフェニルメタン、α−オクタデシル−３（３’，５’−ジ−ｔ−ブチル−４’−ヒドロキシフェニル）プロピオネート、６−（ヒドロキシ−３，５−ジ−ｔ−ブチルアニリノ）−２，４−ビス−オクチル−チオ−１，３，５−トリアジン、ヘキサメチレングリコール−ビス［β−（３，５−ジ−ｔ−ブチル−４−ヒドロキシフェノール）プロピオネート］、Ｎ，Ｎ’−ヘキサメチレン−ビス（３，５−ジ−ｔ−ブチル−４−ヒドロキシヒドロ桂皮酸アミド）、２，２−チオ［ジエチル−ビス−３（３，５−ジ−ｔ−ブチル−４−ヒドロキシフェニル）プロピオネート］、３，５−ジ−ｔ−ブチル−４−ヒドロキシベンゼンホスホン酸のジオクタデシルエステル、テトラキス［メチレン−３（３，５−ジ−ｔ−ブチル−４−ヒドロキシフェニル）プロピオネート］メタン、１，３，５−トリメチル−２，４，６−トリス（３，５−ジ−ｔ−ブチル−４−ヒドロキシベンジル）ベンゼン、１，１，３−トリス（２−メチル−４−ヒドロキシ−５−ジ−ｔ−ブチルフェニル）ブタン、トリス（３，５−ジ−ｔ−ブチル−４−ヒドロキシフェニル）イソシアヌレート、トリス［β−（３，５−ジ−ｔ−ブチル−４ヒドロキシフェニル）プロピオニル−オキシエチル］イソシアヌレートなどが挙げられる。これらの中でも特にテトラキス［メチレン−３（３，５−ジ−ｔ−ブチル−４−ヒドロキシフェニル）プロピオネート］メタンのような分子量が５００以上のものの使用が好ましい。
【００２９】
イオウ系酸化防止剤とは、チオエーテル系、ジチオ酸塩系、メルカプトベンズイミダゾール系、チオカルバニリド系、およびチオジプロピオンエステル系などのイオウを含む化合物である。これらの中でも、特にチオジプロピオンエステル系化合物の使用が好ましい。
【００３０】
リン系酸化防止剤とは、リン酸、亜リン酸、次亜リン酸誘導体、フェニルホスホン酸、ポリホスホネート、ジアルキルペンタエリスリトールジホスファイト、およびジアルキルビスフェノールＡジホスファイトなどのリンを含む化合物である。これらの中でも、分子中にリン原子とともにイオウ原子も有する化合物、あるいは分子中に２つ以上のリン原子を有する化合物の使用が好ましい。
【００３１】
これらの酸化防止剤の合計配合量は、０．０１〜５．０重量％、好ましくは０．０５〜３．０重量％、さらに好ましくは０．１〜１．５重量％である。
【００３２】
酸化防止剤の合計配合量が０．０１重量％未満では、目的とする改良効果の得られる度合いが小さく、同時に金属（Ｙ）と接合する際には銅害を防止する効果もある。また５．０重量％を超えると、ブルーミングを生じたり、熱可塑性エラストマー樹脂組成物（Ｘ）の機械的強度が低下したりするため好ましくない。
【００３３】
さらに、本発明の熱可塑性エラストマー樹脂組成物（Ｘ）には、本発明の目的を損なわない範囲で種々の添加剤を添加することができる。例えば公知の結晶核剤や滑剤などの成形助剤、紫外線吸収剤やヒンダードアミン系化合物である耐光剤、耐加水分解改良剤、顔料や染料などの着色剤、帯電防止剤、導電剤、難燃剤、補強剤、充填剤、可塑剤、離型剤などを任意に含有することができる。
【００３４】
本発明の熱可塑性エラストマー樹脂組成物（Ｘ）の製造方法は、特に限定されるものではないが、例えば、ポリエステルブロック共重合体（Ａ）、ポリビニルブチラール樹脂（Ｂ）、シランカップリング剤（Ｃ）、酸化防止剤（Ｄ）を配合した原料を、スクリュー型押出機に供給し溶融混練する方法など適宜採用することができる。
【００３５】
［金属（Ｙ）］
本発明の金属（Ｙ）は金属単体であってもよいし、２種以上の金属の合金であってもよい。特に限定されないが、金属（Ｙ）の具体例としては、鉄、鋼、鉛、アルミニウム、銅、真鍮、青銅、ニッケル、亜鉛、マグネシウム、チタン、クロムなどが挙げられる。金属（Ｙ）はアルミニウム、鉄、チタン、クロム又はそれらの合金からなることが好ましい。特に、後述の温水処理によって金属形態が変化し、金属表面にＯ（酸素）原子を付与しやすいアルミニウムが好ましい。
【００３６】
［温水処理］
本発明に用いる水は、特に限定されないが水中の共雑物による影響を排除する目的で、イオン交換水、蒸留水、純水など導電性の低い水を使用することが好ましい。
【００３７】
金属（Ｙ）を高温の水に浸漬させることで、金属表面の有機物等の不純物を低減できる。すなわち、金属表面のＣ（炭素）元素比率を低下させることができる。また、特に金属（Ｙ）がアルミニウムの場合は、金属形態の変化により、金属表面のＯ（酸素）原子を増加させることができる。水の温度は８０℃以上が好ましいが、９０℃以上であることがより好ましい。
【００３８】
浸漬時間は特に限定されないが、５分以上が好ましく、１５分以上がより好ましく、３０分以上がさらに好ましい。
【００３９】
本発明の熱可塑性エラストマー樹脂組成物（Ｘ）と金属（Ｙ）からなる複合成形体の製造方法において、接合面の金属表面の炭素原子比率が１０％以下であることが好ましい。炭素原子比率が１０％以上の場合、エラストマーと金属の接合反応が阻害され、接合強度の低下が生じる。
【００４０】
本発明の熱可塑性エラストマー樹脂組成物（Ｘ）と金属（Ｙ）からなる複合成形体の製造方法において、熱可塑性エラストマー樹脂組成物（Ｘ）中のシランカップリング剤と金属表面の化学的結合を形成させるため、接合面の金属表面の酸素原子比率が５０％以上であることが好ましい。
【００４１】
［接合方法］
本発明の熱可塑性エラストマー樹脂組成物（Ｘ）と金属（Ｙ）からなる複合成形体の接合方法としては、本発明の熱可塑性エラストマー樹脂組成物（Ｘ）を加熱溶融する方法であれば特に制限するものはなく、例えばレーザー光を照射する方法、熱板にて加熱する方法、高周波を使用する方法、金属（Ｙ）自体を加熱し熱可塑性エラストマー樹脂組成物（Ｘ）を溶融させる方法、射出成形機や押出成形機から溶融した熱可塑性エラストマー樹脂組成物（Ｘ）を吐出し２色成形等の方法で接合する方法等を選択することができる。
【００４２】
本発明の複合成形体は、熱可塑性エラストマー樹脂組成物（Ｘ）と金属（Ｙ）からなる複合成形体であって、熱可塑性エラストマー樹脂組成物（Ｘ）は、結晶性芳香族ポリエステル単位からなるハードセグメント（ａ１）と、脂肪族ポリエーテル単位および／または脂肪族ポリエステル単位からなるソフトセグメント（ａ２）とを主たる構成成分とし融点が２１０℃未満のポリエステルブロック共重合体（Ａ）６６〜９９重量％と、ポリビニルブチラール樹脂（Ｂ）１〜３０重量％と、シランカップリング剤（Ｃ）およびその誘導体０．０１〜５．０重量％と酸化防止剤（Ｄ）０．０１〜５．０重量％とを配合してなる。シランカップリング剤（Ｃ）の誘導体とは、シランカップリング剤の反応物であり、例えば、シランカップリング剤同士の重合物や、シランカップリング剤を介した樹脂と金属との化学的結合の仲介部等である。
【００４３】
本発明の複合成形体において、熱可塑性エラストマー樹脂組成物（Ｘ）と金属（Ｙ）の接合強度が１０ＭＰａ以上であることが好ましく、１３ＭＰａ以上であることがより好ましい。エラストマーを用いた接合は、その母材強度が比較的小さいことから、接合強度を求められる用途への展開が困難であった。接合強度が１０ＭＰａ以上であれば、自動車部品、電機機器、工業用品等の強度を求められる用途への展開が期待できる。
【実施例】
【００４４】
以下に、実施例及び比較例により本発明をより詳しく説明する。
本発明はこれらの実施例に限定されるものではなく、この発明の要旨の範囲内で、適宣変更して実施することができる。
【００４５】
［金属（Ｙ）の温水処理］
林純薬工業（株）製の蒸留水１Ｌをビーカーに加え、ホットプレートを用いてビーカーを加熱した。ホットプレートの出力を調節することで、水温を調節した。
【００４６】
［金属表面の元素比率の分析］
日本電子（株）製のＪＰＳ−９０３０を用いて、下記条件で金属表面の元素比率を測定した。
傾斜角度：０度、
Ｘ線源：非単色化ＭｇＫα  １２ｋＶ  ２５ｍＡ
エネルギー分解能：Ａｇ３ｄ５／２が１．８ｅＶ（パスエネルギー５０ｅＶ）
アパーチャ径：６ｍｍ
エネルギーステップ：１ｅｖ。
【００４７】
［金属（Ｙ）］
アルミニウムＡ１０５０、チタン、ＳＵＳ３０４（鉄およびニッケル、クロムの合金）、鉄を、長さ６０ｍｍ×幅２０ｍｍ×肉厚２ｍｍに加工したものを用いた。
【００４８】
［熱可塑性エラストマー樹脂組成物（Ｘ）の製造］
結晶性芳香族ポリエステルからなる高融点結晶性重合体セグメント（ａ１）となるテレフタル酸４４３部およびイソフタル酸１９０部、脂肪族ポリエーテル単位および脂肪族ポリエステル単位からなる低融点重合体セグメント（ａ２）となる数平均分子量約１０００のポリ（テトラメチレンオキシド）グリコール１７７部、さらに１，４−ブタンジオール３２７部、チタンテトラブトキシド１．８部をヘリカルリボン型撹拌翼を備えた反応容器に仕込み、１９０〜２２５℃で３時間加熱して反応水を系外に留出しながらエステル化反応を行なった。反応混合物に”イルガノックス”１０９８（チバガイギー社製ヒンダ−ドフェノ−ル系酸化防止剤０．５部を添加した後、２４３℃に昇温し、次いで５０分かけて系内の圧力を０．２ｍｍＨｇの減圧とし、その条件下で２時間４５分重合を行わせた。得られたポリマ（ポリエステルブロック共重合体（Ａ））を水中にストランド状で吐出し、カッティングを行ってペレットとした。
【００４９】
得られたポリエステルブロック共重合体（Ａ）のペレット８５４部に対して、補強剤（東レ（株）製トレコン１１００Ｓ：ポリブチレンテレフタレート樹脂）２１部、ポリビニルブチラール樹脂（Ｂ）（積水化学工業(株)製  エスレックＢＭ−ＳＺ）を１００部、シランカップリング剤（Ｃ）（東レ・ダウコーニング(株)製  ＯＦＳ−６０４０）を６部、酸化防止剤（Ｄ）（白石カルシウム（株）製  ナウガード４４５）４０部をＶ−ブレンダーを用いて混合し、直径４５ｍｍで３条ネジタイプのスクリューを有する２軸押出機を用いて２５０℃で溶融混練し、ペレット化した。
【００５０】
［金属（Ｙ）との熱プレスによる接合強度］
異種材料として、長さ６０ｍｍ×幅２０ｍｍ×肉厚２ｍｍの各種金属（Ｙ）を、上下共に２３０℃に設定した熱プレスの下側に配置し１分間放置する。その後、縦１０ｍｍ横２０ｍｍ×肉厚０．２ｍｍにプレスしたポリエステルエラストマー（Ｘ）のシートを、金属（Ｙ）の上に配置し、さらに１０ｍｍ重ね合わせるように同じ金属（Ｙ）を配置する。その後１ＭＰａの加重で３０秒間プレスし熱可塑性エラストマー樹脂組成物（Ｘ）を溶融させて金属（Ｙ）に接合させる。その後、２枚の金属（Ｙ）からなる接合体を、上側と下側を４０℃に設定したプレスにて、１ＭＰａ×３０秒間プレスして熱可塑性エラストマー樹脂組成物（Ｘ）を固化させることにより、２枚の金属（Ｙ）が２０ｍｍ２の面積で重ね合わせられた引張剪断試験片を得た。その後、引張剪断試験片の両端を引張試験機のチャックにはさみ、５０ｍｍ／分の歪み速度で引張り接合面の引張剪断によって剥がれる力を測定した。引張剪断によって得られた剥がれ力を接合面積の２０ｍｍ２で割った値を接合力として算出した。
【００５１】
実施例及び比較例の、金属種、サンプル処理内容、接合強度、元素比率の評価結果を表１に示す。
【００５２】
【表１】
2020152103.tif 000002
【００５３】
表１に示した通り、金属（Ｙ）にアルミニウムを用いて、８０℃以上の水中に５分以上浸漬させた実施例１〜４は高い接合強度を示し、金属表面の炭素Ｃの元素比率が低下し、酸素Ｏおよび金属Ａｌの元素比率が上昇することが確認された。
【００５４】
一方、金属（Ｙ）にアルミニウムを用いて、温水処理を行わなかった比較例１、金属（Ｙ）を６０℃の水に浸漬させた比較例２は金属表面の炭素Ｃの元素比率が実施例と比較して高く、酸素Ｏの元素比率が低くなっており、接合強度も低いことが確認された。
【００５５】
また、金属（Ｙ）にチタン、ＳＵＳ３０４、鉄を用いた場合、８０℃以上の水中に５分以上浸漬させた実施例６〜８は、温水処理を行わなかった比較例３〜５よりも、高い接合強度を示すことが確認された。
【産業上の利用可能性】
【００５６】
本発明の複合成形体の製造方法および複合成形体は、上記した通り成形体としての充分な強度を有し成形加工性に優れ、各種異種材料と高い接合力を有することから、自動車部品、電機機器、工業用品等の異種材料との接合における接合材として好適に使用することができる。